(57)【要約】      （修正有）【課題】遮熱性および放熱性に優れた織編物及び繊維製品を提供する。【解決手段】２層以上の多層構造を有する織編物でおいて、いずれか１層に偏平断面繊維を含ませ、他の層に仮撚捲縮加工糸を含ませた織編物であって、好ましくは、該偏平断面繊維が艶消し剤を１．０重量％以上含み、単繊維の断面形状が、２箇所以上のくびれ部を有する断面偏平度２〜６の偏平断面のポリエステル繊維であり、該仮撚捲縮加工糸が、２種以上の仮撚捲縮加工糸で構成され、かつ３０Ｔ／ｍ以下のトルクを有する複合糸として含まれる織編物。【選択図】なし【特許請求の範囲】
【請求項１】
２層以上の多層構造を有する織編物であって、いずれか１層に偏平断面繊維を含み、他の層に仮撚捲縮加工糸を含むことを特徴とする遮熱性および放熱性に優れた織編物。
【請求項２】
前記偏平断面繊維が、艶消し剤を１．０重量％以上含む、請求項１に記載の遮熱性および放熱性に優れた織編物。
【請求項３】
前記偏平断面繊維において、単繊維の断面形状が、２箇所以上のくびれ部を有する断面偏平度２〜６の偏平断面である、請求項１または請求項２に記載の遮熱性および放熱性に優れた織編物。
【請求項４】
前記偏平断面繊維が、総繊度３３〜１６７ｄｔｅｘ、かつフィラメント数１２本以上のマルチフィラメントである、請求項１〜３のいずれかに記載の遮熱性および放熱性に優れた織編物。
【請求項５】
前記偏平断面繊維がポリエステルからなる、請求項１〜４のいずれかに記載の遮熱性および放熱性に優れた織編物。
【請求項６】
前記仮撚捲縮加工糸において、捲縮率が５％以上である、請求項１〜５のいずれかに記載の遮熱性および放熱性に優れた織編物。
【請求項７】
前記仮撚捲縮加工糸が、総繊度３３〜１６７ｄｔｅｘ、かつフィラメント数１２本以上のマルチフィラメントである、請求項１〜６のいずれかに記載の遮熱性および放熱性に優れた織編物。
【請求項８】
前記仮撚捲縮加工糸が、２種以上の仮撚捲縮加工糸で構成され、かつ３０Ｔ／ｍ以下のトルクを有する複合糸として織編物に含まれる、請求項１〜７のいずれかに記載の遮熱性および放熱性に優れた織編物。
【請求項９】
前記仮撚捲縮加工糸がポリエステルからなる、請求項１〜８のいずれかに記載の遮熱性および放熱性に優れた織編物。
【請求項１０】
織編物のどちらか一方の表面において、前記偏平断面繊維のみが露出している、請求項１〜９のいずれかに記載の遮熱性および放熱性に優れた織編物。
【請求項１１】
織編物の目付けが５０〜２００ｇ／ｍ２の範囲内である、請求項１〜１０のいずれかに記載の遮熱性および放熱性に優れた織編物。
【請求項１２】
織編物の通気度が５０ｃｃ／ｃｍ２・ｓｅｃ以上である、請求項１〜１１のいずれかに記載の遮熱性および放熱性に優れた織編物。
【請求項１３】
織編物の放熱量が９８Ｗ／ｍ２以上である、請求項１〜１２のいずれかに記載の遮熱性および放熱性に優れた織編物。
【請求項１４】
織編物のＵＰＦ（紫外線保護係数）が１０以上である、請求項１〜１３のいずれかに記載の遮熱性および放熱性に優れた織編物。
【請求項１５】
波長７００〜１４００ｎｍの平均赤外線反射率が６２％以上である、請求項１〜１４のいずれかに記載の遮熱性および放熱性に優れた織編物。
【請求項１６】
織編物の接触冷感Ｑ−ｍａｘが０．２Ｊ／ｃｍ２・ｓｅｃ以上である、請求項１〜１５のいずれかに記載の遮熱性および放熱性に優れた織編物。
【請求項１７】
織編物に０．６ｃｃの水を滴下時に、拡散性残留水分率５％以下に達する時間が１００分以下である、請求項１〜１６のいずれかに記載の遮熱性および放熱性に優れた織編物。
【請求項１８】
請求項１〜１７のいずれかに記載の織編物を用いてなる、衣料、人工皮革、履物、鞄、カーテン、テント、寝袋、防水シート、およびカーシートからなる群より選ばれるいずれかの繊維製品。
【発明の詳細な説明】
【技術分野】
【０００１】
本発明は、遮熱性および放熱性に優れた織編物および繊維製品に関する。
【背景技術】
【０００２】
従来、夏場の炎天下において照射される太陽光などを遮蔽するため、艶消し剤を含有する繊維を用いたり、また、布帛の織編密度を大きくして布帛の組織間空隙を小さくすることが提案されている。
しかしながら、布帛の組織間空隙を小さくすると遮熱性は向上するものの、外気温の上昇や運動等により着用者の体温が上昇した際、布帛の放熱性が低いため熱がこもり着用者が蒸し暑さを感じるという問題があった。逆に、布帛の放熱性を向上させるため布帛の組織間空隙を大きくすると、遮熱性が低下するという問題があった。
このように遮熱性と放熱性とは相反する性質であり、遮熱性および放熱性に優れた布帛はこれまであまり提案されていない。
【先行技術文献】
【特許文献】
【０００３】
【特許文献１】特開２０１２−２１２４５号公報
【発明の概要】
【発明が解決しようとする課題】
【０００４】
本発明は上記の背景に鑑みなされたものであり、その目的は、遮熱性および放熱性に優れた織編物および繊維製品を提供することにある。
【課題を解決するための手段】
【０００５】
本発明者は上記の課題を達成するため鋭意検討した結果、２層以上の多層構造を有する織編物において、いずれかの層に偏平断面繊維を配し、かつ他の層に仮撚捲縮加工糸を配すことにより両繊維の相乗作用により、遮熱性および放熱性に優れた布帛が得られることを見出し、さらに鋭意検討することにより本発明を完成するに至った。
【０００６】
かくして、本発明によれば「２層以上の多層構造を有する編物であって、いずれか１層に偏平断面繊維を含み、他の層に仮撚捲縮加工糸を含むことを特徴とする遮熱性および放熱性に優れた織編物。」が提供される。
その際、前記偏平断面繊維が、艶消し剤を１．０重量％以上含むことが好ましい。また、前記偏平断面繊維において、単繊維の断面形状が、２箇所以上のくびれ部を有する断面偏平度２〜６の偏平断面であることが好ましい。また、前記偏平断面繊維が、総繊度３３〜１６７ｄｔｅｘ、かつフィラメント数１２本以上のマルチフィラメントであることが好ましい。また、前記偏平断面繊維がポリエステルからなることが好ましい。また、前記仮撚捲縮加工糸において、捲縮率が５％以上であることが好ましい。また、前記仮撚捲縮加工糸が、総繊度３３〜１６７ｄｔｅｘ、かつフィラメント数４８本以上のマルチフィラメントであることが好ましい。また、前記仮撚捲縮加工糸が、２種以上の仮撚捲縮加工糸で構成され、かつ３０Ｔ／ｍ以下のトルクを有する複合糸として織編物に含まれることが好ましい。また、前記仮撚捲縮加工糸がポリエステルからなることが好ましい。また、織編物のどちらか一方の表面において、前記偏平断面繊維のみが露出していることが好ましい。
【０００７】
本発明の織編物において、織編物の目付けが５０〜２００ｇ／ｍ２の範囲内であることが好ましい。また、織編物の通気度が５０ｃｃ／ｃｍ２・ｓｅｃ以上であることが好ましい。また、織編物の放熱量が９８Ｗ／ｍ２以上であることが好ましい。また、織編物のＵＰＦ（紫外線保護係数）が１０以上であることが好ましい。また、波長７００〜１４００ｎｍの平均赤外線反射率が６２％以上であることが好ましい。また、織編物の接触冷感Ｑ−ｍａｘが０．２Ｊ／ｃｍ２・ｓｅｃ以上であることが好ましい。また、織編物に０．６ｃｃの水を滴下時に、拡散性残留水分率５％以下に達する時間が１００分以下であることが好ましい。
また、本発明によれば、前記の織編物を用いてなる、衣料、人工皮革、履物、鞄、カーテン、テント、寝袋、防水シート、およびカーシートからなる群より選ばれるいずれかの繊維製品が提供される。
【発明の効果】
【０００８】
本発明によれば、遮熱性および放熱性に優れた織編物および繊維製品が得られる。
【図面の簡単な説明】
【０００９】
【図１】本発明において、単繊維の断面形状として採用することのできる、くびれ部を有する扁平断面形状を模式的に例示したものである。
【図２】実施例１で用いた編組織（片側結接（裏使い）組織）図である。
【図３】実施例２で用いた編組織（リバーシブル天竺組織）図である。
【図４】実施例３で用いた編組織（シングルニットミス組織）図である。
【図５】比較例１で用いた編組織（天竺組織）図である。
【発明を実施するための形態】
【００１０】
まず、本発明で用いる偏平断面繊維において、単繊維の断面形状は、外接円の直径が内接円の直径よりも大であればよい。なかでも、図１に模式的に示すような、２箇所以上のくびれ部を有する断面偏平度２〜６の偏平断面を採用すると、編物とした場合の組織間空隙を小さくすることができ、遮熱性が向上し好ましい。なお、断面偏平度とは、図１に示す、長辺の長さ（Ｂ）と短辺の長さ（Ｃ１）との比（Ｂ／Ｃ１）である。また、くびれ部とは図１に模式的に示すように、短辺の長さが短くなっている部分のことである。かかるくびれ部において、凹部の深さとしては、短辺の長さの最大値と最小値の比（Ｃ１／Ｃ２）で、１．０５以上（好ましくは１．１〜２．０）となる深さであることが好ましい。なお、図１は、くびれ部が３個所の場合を例示するものである。
【００１１】
前記偏平断面繊維を形成するポリマーとしては、ポリエステル系ポリマーやポリアミド系ポリマーやポリオレフィン系ポリマーなどの通常の繊維形成性ポリマーでよいが、耐候性や繊維強度の点でポリエステル系ポリマーが好ましい。
【００１２】
かかるポリエステル系ポリマーとしては、例えば、ポリエチレンテレフタレートやポリトリメチレンテレフタレート、ポリブチレンテレフタレート、ポリ乳酸、ステレオコンプレックスポリ乳酸、第３成分を共重合させたポリエステルなどが好ましく例示される。かかるポリエステルとしては、マテリアルリサイクルまたはケミカルリサイクルされたポリエステルや、特開２００９−０９１６９４号公報に記載された、バイオマスすなわち生物由来の物質を原材料として得られたモノマー成分を使用してなるポリエチレンテレフタレートであってもよい。さらには、特開２００４−２７００９７号公報や特開２００４−２１１２６８号公報に記載されているような、特定のリン化合物およびチタン化合物を含む触媒を用いて得られたポリエステルでもよい。
【００１３】
該ポリマー中には、艶消し剤（二酸化チタン）がポリマー重量対比１．０重量％以上（より好ましくは１．０〜５．０重量％）含まれていると、該艶消し剤により近赤外線が反射され、遮熱性が向上し好ましい。艶消し剤の含有量が１．０重量％よりも小さいと、十分な遮熱性が得られないおそれがある。また、本発明の目的を損なわない範囲内で必要に応じて、微細孔形成剤、カチオン染料可染剤、着色防止剤、熱安定剤、蛍光増白剤、着色剤、吸湿剤、無機微粒子が１種または２種以上含まれていてもよい。
【００１４】
前記偏平断面繊維において、繊維形態は特に限定されず、長繊維（マルチフィラメント）でもよいし、短繊維でもよい。なかでも、織編物の組織間空隙を小さくして優れた遮熱効果が得る上で、紡績糸のように繊維が凝集しているよりも長繊維（マルチフィラメント）のように嵩高であるほうが好ましい。その際、かかるマルチフィラメントにおいて、優れた遮熱効果を得る上でフィラメント数は多いほどよく１２本以上（より好ましくは２０〜１００００本、特に好ましくは２９〜７２本）であることが好ましい。また、総繊度（単繊維繊度とフィラメント数との積）としては、３３〜１６７ｄｔｅｘの範囲内であることが好ましい。該総繊度が３３ｄｔｅｘよりも小さいと遮熱性が損なわれるおそれがある。逆に、該総繊度が１６７ｄｔｅｘよりも大きいと放熱性が損なわれるおそれがある。
【００１５】
前記偏平断面繊維の製造方法は特に限定されないが、例えば以下の方法により製造することができる。すなわち、偏平断面に穿孔された口金を使用し、例えば、固有粘度０．５５〜０．８０の前記ポリエステルに、必要に応じて艶消し剤をポリエステル重量に対して１．０重量％以上ブレンドしたチップを、常法により紡糸し、２０００〜４３００ｍ／分の速度で未延伸糸（中間配向糸）として一旦巻き取り、延伸するか、または、巻き取る前に延伸してマルチフィラメントを得る。また、中間配向糸を、１８０〜２００℃に加熱されたヒーターを用いて、弛緩状態（オーバーフィード１．５〜１０％）で熱処理することにより、加熱下で自己伸長性を有する未延伸糸（中間配向糸）としてもよい。さらには、仮撚捲縮加工や空気加工や撚糸などを施してもよい。
【００１６】
一方、本発明で用いる仮撚捲縮加工糸としては特に限定はないが、捲縮率が５％以上（より好ましくは１０〜５０％）であると優れた遮熱性が得られ好ましい。
仮撚捲縮加工糸は、通常、長繊維（マルチフィラメント）であり、前記仮撚捲縮加工糸において、優れた遮熱効果を得る上でフィラメント数は多いほどよく１２本以上（より好ましくは１２〜１００００本、特に好ましくは４８〜３００本）であることが好ましい。また、仮撚捲縮加工糸の総繊度（単繊維繊度とフィラメント数との積）としては、３３〜１６７ｄｔｅｘの範囲内であることが好ましい。該総繊度が３３ｄｔｅｘよりも小さいと遮熱性が損なわれるおそれがある。逆に、該総繊度が１６７ｄｔｅｘよりも大きいと放熱性が損なわれるおそれがある。
かかる仮撚捲縮加工糸を形成するポリマーとしては、前記のようなポリエステル系ポリマーが好ましい。
【００１７】
また、優れた遮熱性を得る上で、前記仮撚捲縮加工糸が、２種以上の仮撚捲縮加工糸で構成され、かつ３０Ｔ／ｍ以下のトルクを有する複合糸として織編物に含まれることが好ましい。かかる複合糸は例えば以下の方法により製造することができる。すなわち、糸条を第１ローラ、セット温度が９０〜２２０℃（より好ましくは１００〜１９０℃）の熱処理ヒータを経由して撚り掛け装置によって施撚することによりｏｎｅ  ｈｅａｔｅｒ仮撚捲縮加工糸を得てもよいし、必要に応じてさらに第２ヒーター域に導入して弛緩熱処理することによりｓｅｃｏｎｄ  ｈｅａｔｅｒ仮撚捲縮加工糸を得てもよい。仮撚加工時の延伸倍率は、０．８〜１．５の範囲が好ましく、仮撚数は、仮撚数（Ｔ／ｍ）＝（３２５００／（Ｄｔｅｘ）１／２）×αの式においてα＝０．５〜１．５が好ましく、通常は０．８〜１．２位とするのがよい。ただし、Ｄｔｅｘとは糸条の総繊度である。用いる撚り掛け装置としては、デイスク式あるいはベルト式の摩擦式撚り掛け装置が糸掛けしやすく、糸切れも少なくて好ましいが、ピン方式の撚り掛け装置であってもよい。また、施撚の方向により、仮撚捲縮加工糸が有するトルクをＳ方向かＺ方向か選択することができる。次いで、２種以上の仮撚捲縮加工糸を合糸することにより前記複合糸が得られる。
【００１８】
かかる複合糸には、インターレース加工により交絡が付与されていることが好ましい。交絡（インターレース）の個数は、ソフトな風合いやストレッチ性を損なわないために３０〜９０個／ｍの範囲内であることが好ましい。該個数が９０個／ｍよりも大きいとソフトな風合いやストレッチ性が損なわれるおそれがある。逆に、該個数が３０個／ｍよりも小さいと複合糸の集束性が不十分となり、製編織性が損なわれるおそれがある。なお、交絡処理（インターレース加工）は通常のインターレースノズルを用いて処理したものでよい。
【００１９】
トルクは小さいほど好ましくノントルク（０Ｔ／ｍ）が最も好ましい。このようなノントルクとするには、Ｓ方向のトルクを有する仮撚捲縮加工糸とＺ方向の仮撚捲縮加工糸とを合糸する際、トルクの方向が異なること以外は同じトルクを有する２種の仮撚捲縮加工糸を使用するとよい。
【００２０】
本発明の織編物は、２層以上（より好ましくは２層または３層、特に好ましくは２層）の多層構造を有する織編物であり、いずれか１層に偏平断面繊維を含み、他の層（すなわち、偏平断面繊維を含む前記の層以外の層）に仮撚捲縮加工糸を含む。
ここで、織編物の組織としては特に限定されず、よこ編（丸編）組織であってもよいし、たて編組織であってもよいし、織物組織であってもよい。例えば、よこ編組織としては、ダブルニットの両面編、タック編等やシングルニットの添え糸編やニットミス組織などが好ましく例示される。また、たて編組織としては、２枚以上の筬を使用したハーフトリコット編やサテントリコット編が例示される。ジャガード編等でもよい。また、織物組織としては、緯２重織物、経２重織物、完全２重織物、ジャガード織物が例示される。
【００２１】
なかでも、織編物のどちらか一方の表面において前記偏平断面繊維のみが露出していることが好ましい。その際、他方の表面において前記仮撚捲縮加工糸のみが露出していることが好ましい。織編物のどちらか一方の表面において、前記偏平断面繊維のみが露出していると、かかる表面を肌側に用いると、肌側表面から外気側表面に汗が速やかに移行し、また、肌の熱が効果的に放熱され、肌接触時の接触冷感が大きくなり好ましい。  本発明の織編物において、目付けとしては５０〜２００ｇ／ｍ２（より好ましくは７０〜１８０ｇ／ｍ２）の範囲内であることが好ましい。該目付けが２００ｇ／ｍ２よりも大きいと、布帛の放熱性や軽量性が損なわれるおそれがある。逆に、該目付けが５０ｇ／ｍ２よりも小さいと、布帛の遮熱性が損なわれるおそれがある。
【００２２】
また、織編物の厚さとしては、０．１〜１．０ｍｍの範囲内であることが好ましい。該厚さが１．０ｍｍよりも大きいと、布帛の放熱性や軽量性が損なわれるおそれがある。逆に、該厚さが０．１ｍｍよりも小さいと、布帛の遮熱性が損なわれるおそれがある。
また、織編物の通気度としては１００ｃｃ／ｃｍ２・ｓｅｃ以上（より好ましくは１００〜５００ｃｃ／ｃｍ２・ｓｅｃ）であることが好ましい。該通気度が１００ｃｃ／ｃｍ２・ｓｅｃよりも小さいと、織編物の放熱性が低下するおそれがある。
【００２３】
本発明の織編物を製造する方法としては、前記の偏平断面繊維および仮撚捲縮加工糸を用い、必要に応じてさらに他の繊維をも用いて、通常の編機（トリコット機、ラッセル機、丸編機など）や織機（ウオータージェットルーム、レピアルーム、エアージェットルームなど）を使用し常法により製編織する方法が例示される。
かかる織編物には、本発明の目的が損なわれない範囲内であれば、常法の染色仕上げ加工、吸水加工、撥水加工、起毛加工、紫外線遮蔽あるいは抗菌剤、消臭剤、防虫剤、蓄光剤、再帰反射剤、マイナスイオン発生剤等の機能を付与する各種加工を付加適用してもよい。
【００２４】
かくして得られた織編物において、前記偏平断面繊維による組織間空隙の低減効果および前記仮撚捲縮加工糸の嵩高効果により優れた遮熱性を奏する。また同時に、前記偏平断面繊維を含む層が肌側に位置するよう用いると、肌側表面から織編物外気側表面への汗の移行性に優れ、肌接触時の接触冷感も大きくなることにより、肌からの熱が効果的に放熱し優れた放熱性を奏する。
【００２５】
ここで、織編物の放熱量としては９８Ｗ／ｍ２以上（より好ましくは９８〜２００Ｗ／ｍ２）であることが好ましい。また、織編物のＵＰＦ（紫外線保護係数）が１０以上であることが好ましい。また、波長７００〜１４００ｎｍの平均赤外線反射率が６２％以上（より好ましくは６２〜９０％）であることが好ましい。また、織編物の接触冷感Ｑ−ｍａｘが０．２Ｊ／ｃｍ２・ｓｅｃ以上（より好ましくは０．２４〜０．３５Ｊ／ｃｍ２・ｓｅｃ）であることが好ましい。また、織編物に０．６ｃｃの水を滴下時に拡散性残留水分率５％以下に達する時間が１００分以下であることが好ましい。
【００２６】
次に、本発明の繊維製品は、前記の織編物を用いてなる、衣料、人工皮革、履物、鞄、カーテン、テント、寝袋、防水シート、およびカーシートからなる群より選ばれるいずれかの繊維製品である。かかる繊維製品は前記の織編物を用いているので、遮熱性および放熱性に優れる。
【００２７】
ここで、前記衣料には、サッカーシャツ、ゴルフシャツ、テニスシャツ、バスケットシャツ、卓球シャツ、バドミントンシャツ、ランニングシャツ、サッカーパンツ、テニスパンツ、バスケットパンツ、卓球パンツ、バドミントンパンツ、ランニングパンツ、ゴルフパンツ、各種スポーツ  用アンダーシャツ、各種スポーツ  用インナーウエア等、セーター、Ｔシャツ、ジャージ、トレーナー、ウインドブレーカー、紳士服、婦人服、制服、作業服、下着などが含まれる。繊維製品が衣料である場合、特に優れた遮熱性および放熱性を得る上で、前記偏平断面繊維を含む層が肌側に位置するよう用いることが好ましい。
【実施例】
【００２８】
次に本発明の実施例及び比較例を詳述するが、本発明はこれらによって限定されるものではない。なお、実施例中の各測定項目は下記の方法で測定した。
【００２９】
（１）捲縮率
糸サンプルに０．０４４ｃＮ／ｄｔｅｘの張力を掛けてカセ枠に巻き取り、約３３００ｄｔｅｘのカセを作成した。該カセの一端に０．０１７７ｃＮ／ｄｔｅｘおよび０．１７７ｃＮ／ｄｔｅｘの２個の荷重を負荷し、１分間経過後の長さＳ０（ｃｍ）を測定した。次いで、０．１７７ｃＮ／ｄｔｅｘの荷重を除去した状態で１００℃の沸水中にて２０分間処理した。沸水処理後０．０１７７ｃＮ／ｄｔｅｘの荷重を除去し、２４時間自由な状態で自然乾燥し、再び０．０１７７ｃＮ／ｄｔｅｘおよび０．１７７ｃＮ／ｄｔｅｘの荷重を負荷し、１分間経過後の長さをＳ１（ｃｍ）測定した。次いで、０．１７７ｃＮ／ｄｔｅｘの荷重を除去し、１分間経過後の長さを測定してＳ２（ｃｍ）を求めし、次の数式で捲縮率を算出した。なお、本実施例および比較例では１０回の測定値の平均値で表した。
捲縮率（％）＝（（Ｓ１−Ｓ２）／Ｓ０）×１００
【００３０】
（２）トルク
試料（捲縮糸）約７０ｃｍを横に張り、中央部に０．１８ｍＮ×表示テックス（２ｍｇ／ｄｅ）の初荷重を吊るした後、両端を引揃えた。
糸は残留トルクにより回転しはじめるが初荷重が静止するまでそのままの状態で持ち、撚糸を得た。こうして得た撚糸を１７．６４ｍＮ×表示テックス（０．２ｇ／ｄｅ）の荷重下で２５ｃｍ長の撚数を検撚器で測定する。得られた撚数（Ｔ／２５ｃｍ）を４倍にトルク（Ｔ／ｍ）を算出した。
【００３１】
（３）艶消し剤の含有率
下記式により算出した。
艶消し剤の含有率（％）＝添加する艶消し剤質量（ｇｒ）／艶消し剤添加前のポリマー質量（ｇｒ）×１００
【００３２】
（４）目付け
ＪＩＳ  Ｌ１０１８  ６．４により目付け（ｇ／ｍ２）を測定した。
【００３３】
（５）通気度
ＪＩＳ  Ｌ１０１８  ６．３４により通気度（ｃｍ３／ｃｍ２・ｓ）を測定した。
【００３４】
（６）放熱量
カトーテック製サーモラボIIで環境温度２０℃、熱板温度３０℃の条件にて、裏面側を熱源側に配して放熱量（保温性）を測定した。裏面とは、布帛を繊維製品とした際に人体側に位置する布帛表面（裏面）である。
【００３５】
（７）接触冷感（Ｑ−ｍａｘ）
裏面側についてカトーテック製サーモラボＩＩで環境温度２０℃、熱板温度４０℃の条件にて、接触冷感Ｑ−ｍａｘ値を測定した。裏面とは、布帛を繊維製品とした際に人体側に位置する布帛表面（裏面）である。
【００３６】
（８）ＵＰＦ（紫外線保護係数）
ＡＳ／ＮＺＳ  ４３９９：１９９６  （ただし、バンドパスフィルターを積分球と検出器の間に設置）により測定した。
【００３７】
（９）近赤外線反射率
島津製作所製「ＵＶ３１００Ｓ  ＭＰＣ−３１００」で、波長７００〜１４００ｎｍの範囲の近赤外線に対する平均反射率を測定した。反射率が６２％以上であれば遮熱性において良好とする。
【００３８】
（１０）厚さ
ＪＩＳ  Ｌ１０１８  ６．５により織編物の厚さ（ｍｍ）を測定した。
【００３９】
（１１）表面または裏面に露出する繊維の比率
表面または裏面に露出している表糸（Ａ糸）または裏糸（Ｂ糸）の糸混率により露出する繊維の比率を求めた。
【００４０】
（１２）乾燥速度（拡散性残留水分率）
吊り下げた織編物に０．６ｃｃの水を滴下して、水分率が１０％以下になる時間を測定した。１００分以下を吸汗速乾性において良好とする。
【００４１】
［実施例１］
丸編２８Ｇダブル機を使用して、表糸（Ａ糸）としてセミダルポリエチレンテレフタレートマルチフィラメント仮撚捲縮加工糸８４ｄｔｅｘ／７２ｆｉｌ（捲縮率１４％）、裏糸（Ｂ糸）として艶消し剤を２．１重量％含むポリエチレンテレフタレートマルチフィラメントで単繊維の断面形状が３個のくびれ部を有する断面偏平度が３．２の偏平断面繊維８４ｄｔｅｘ／３０ｆｉｌを用いて、図２に示す組織図の編地を得た。なお、表糸とは、布帛を繊維製品とした際に外気側に位置する布帛表面に多く位置する繊維であり、裏糸とは、布帛を繊維製品とした際に人体側に位置する布帛表面（裏面）に多く位置する繊維である。
次いで、該編地を染色工程で親水化剤（ポリエチレンテレフタレート−ポリエチレングリコール共重合体）と同浴処理を行うことにより、該編地に吸水性を付与した。
得られた編地において、目付けが１３５ｇ／ｍ２、厚さ０．５３ｍｍ、放熱量１０２Ｗ／ｍ２、接触冷感（Ｑ−ｍａｘ値）０．２６１、近赤外線反射率６３％、通気度１８０ｃｍ３／ｃｍ２・ｓ、ＵＰＦ紫外線保護係数４０、乾燥速度３４分、裏面において偏平断面繊維（Ｂ糸）比率は１００％、当該裏面とは反対側表面において仮撚捲縮加工糸（Ａ糸）比率は１００％であり、放熱量、吸水性に優れ、かつ接触冷感性、近赤外線反射率、ＵＰＦ（紫外線保護係数）において非常に優れた布帛であった。測定結果を表１に示す。
次いで、前記編地を裏面が肌側面となるよう用いて衣料を得て着用したところ、遮熱性および放熱性に優れていた。
【００４２】
［実施例２］
丸編２８Ｇシングル機を使用して、表糸（Ａ糸）としてセミダルポリエチレンテレフタレートマルチフィラメント仮撚捲縮加工糸８４ｄｔｅｘ／７２ｆｉｌ（捲縮率１４％）、裏糸（Ｂ糸）として艶消し剤を２．１重量％含むポリエチレンテレフタレートマルチフィラメントで単繊維の断面形状が３個のくびれ部を有する断面偏平度が３．２の偏平断面繊維８４ｄｔｅｘ／３０ｆｉｌを用いて、図３に示す組織図の編地を得た。なお、表糸とは、布帛を繊維製品とした際に外気側に位置する布帛表面に多く位置する繊維であり、裏糸とは、布帛を繊維製品とした際に人体側に位置する布帛表面（裏面）に多く位置する繊維である。
次いで、該編地を染色工程で親水化剤（ポリエチレンテレフタレート−ポリエチレングリコール共重合体）と同浴処理を行うことにより、該編地に吸水性を付与した。
得られた編地において、目付けが１５０ｇ／ｍ２、厚さ０．４５ｍｍ、放熱量９９Ｗ／ｍ２、接触冷感（Ｑ−ｍａｘ値）０．２５８、近赤外線反射率６５％、通気度１６０ｃｍ３／ｃｍ２・ｓ、ＵＰＦ紫外線保護係数１０、乾燥速度３０分、裏面において偏平断面繊維（Ｂ糸）比率は１００％、当該裏面とは反対側表面において仮撚捲縮加工糸（Ａ糸）比率は１００％であり、放熱量、吸水性に優れ、かつ接触冷感性、近赤外線反射率において非常に優れた布帛であった。測定結果を表１に示す。
【００４３】
［実施例３］
丸編２８Ｇシングル機を使用して、表糸（Ａ糸）としてセミダルポリエチレンテレフタレートマルチフィラメント仮撚捲縮加工糸８４ｄｔｅｘ／７２ｆｉｌ（捲縮率１４％）、裏糸（Ｂ糸）として艶消し剤を２．１重量％含むポリエチレンテレフタレートマルチフィラメントで単繊維の断面形状が３個のくびれ部を有する断面偏平度が３．２の偏平断面繊維８４ｄｔｅｘ／３０ｆｉｌを用いて、図４に示す組織図の編地を得た。
次いで、該編地を染色工程で親水化剤（ポリエチレンテレフタレート−ポリエチレングリコール共重合体）と同浴処理を行うことにより、該編地に吸水性を付与した。
得られた編地において、目付けが１２０ｇ／ｍ２、厚さ０．４３ｍｍ、放熱量９８Ｗ／ｍ２、接触冷感（Ｑ−ｍａｘ値）０．２４９、近赤外線反射率６２％、通気度２２０ｃｍ３／ｃｍ２・ｓ、ＵＰＦ紫外線保護係数１５、乾燥速度３５分、裏面において偏平断面繊維比率は５０％、当該裏面とは反対側表面において仮撚捲縮加工糸比率は７５％であり、放熱量、吸水性に優れ、かつ接触冷感性、近赤外線反射率において非常に優れた布帛であった。測定結果を表１に示す。
【００４４】
［実施例４］
経編２８Ｇトリコット機を使用して、表糸（Ａ糸）としてセミダルポリエチレンテレフタレートマルチフィラメント仮撚捲縮加工糸８４ｄｔｅｘ／７２ｆｉｌ（捲縮率１４％）、裏糸（Ｂ糸）として艶消し剤を２．１重量％含むポリエチレンテレフタレートマルチフィラメントで単繊維の断面形状が３個のくびれ部を有する断面偏平度が３．２の偏平断面繊維８４ｄｔｅｘ／３０ｆｉｌを用いて、トリコットハーフ組織の編地を得た。
次いで、該編地を染色工程で親水化剤（ポリエチレンテレフタレート−ポリエチレングリコール共重合体）と同浴処理を行うことにより、該編地に吸水性を付与した。
得られた編地において、目付けが１８０ｇ／ｍ２、厚さ０．６２ｍｍ、放熱量１０１Ｗ／ｍ２、接触冷感（Ｑ−ｍａｘ値）０．２５９、近赤外線反射率６２％、通気度１５０ｃｍ３／ｃｍ２・ｓ、ＵＰＦ紫外線保護係数３０、裏面において偏平断面繊維比率は５０％、当該裏面とは反対側表面において仮撚捲縮加工糸比率は７５％であり、放熱量、吸水性に優れ、かつ接触冷感性、近赤外線反射率において非常に優れた布帛であった。測定結果を表１に示す。
【００４５】
［比較例１］
丸編２８Ｇシングル機を使用し、綿１００％、目付けが１３０ｇ／ｍ２、厚さ０．６７ｍｍを使用して図５に示す編地を得た。
得られた編地において、目付けが１３０ｇ／ｍ２、厚さ０．４６ｍｍ、放熱量９８Ｗ／ｍ２、接触冷感（Ｑ−ｍａｘ値）０．２１５、近赤外線反射率５５％、通気度１２０ｃｍ３／ｃｍ２・ｓ、ＵＰＦ紫外線保護係数５、乾燥速度１１０分となり、放熱性、近赤外線反射率、ＵＰＦ紫外線保護係数で劣る編地であり乾燥速度も悪い結果となった。測定結果を表１に示す。
【００４６】
［比較例２］
実施例１において、裏糸（Ｂ糸）としてセミダルポリエチレンテレフタレートマルチフィラメント仮撚捲縮加工糸８４ｄｔｅｘ／７２ｆｉｌ（捲縮率１４％）を用いること以外は実施例１と同様にした。目付けが１４０ｇ／ｍ２、厚さ０．５３ｍｍ、放熱量９４Ｗ／ｍ２、接触冷感（Ｑ−ｍａｘ値）０．１８４、近赤外線反射率６５％、通気度１３０ｃｍ３／ｃｍ２・ｓ、ＵＰＦ紫外線保護係数３０、乾燥速度４６分、裏面において（Ｂ糸）比率は１００％、当該裏面とは反対側表面において仮撚捲縮加工糸（Ａ糸）比率は１００％であり、遮熱性は優れているものの、放熱量、接触冷感性のない布帛であった。測定結果を表１に示す。
【００４７】
【表１】
2015010282.tif 000002
【産業上の利用可能性】
【００４８】
本発明によれば、遮熱性および放熱性に優れた織編物および繊維製品が提供され、その工業的価値は極めて大である。
【符号の説明】
【００４９】
Ｂ  ：偏平断面繊維の長辺の長さ
Ｃ１：偏平断面繊維の短辺の長さの最大値
Ｃ２：偏平断面繊維の短辺の長さの最小値
【図１】
2015010282.tif 000003
【図２】
2015010282.tif 000004
【図３】
2015010282.tif 000005
【図４】
2015010282.tif 000006
【図５】
2015010282.tif 000007